(57)【要約】      （修正有）【課題】フォトレジストパターンの側壁にスペーサーを形成する際のパターンの変形やＬＷＲの増大を防ぐことができるパターン形成方法。【解決手段】フォトレジストパターン４の側壁にスペーサー７を形成して基板１上にパターンを形成するパターン形成方法において、フォトレジスト膜を成膜する工程は、塩基発生剤を含有するフォトレジスト膜材料を用いてフォトレジスト膜を形成し、フォトレジストパターンの側壁にスペーサーを形成する工程は、フォトレジストパターン上にシロキサン結合を有する珪素化合物を含む溶液を塗布した後、ベークによってフォトレジストパターン内に塩基発生剤よりアミン化合物を発生させ、該アミン化合物を触媒としてフォトレジストパターンの外側に珪素化合物の架橋部６を形成し、その後、未架橋の珪素化合物を除去することによりスペーサーを形成する。【選択図】図１
2011027980.tif 000002
【特許請求の範囲】
【請求項１】
少なくとも、基板上にフォトレジスト膜を成膜し、該フォトレジスト膜を高エネルギー線で露光し、現像液を用いて現像し、フォトレジストパターンを形成した後、該フォトレジストパターンの側壁にスペーサーを形成して基板上にパターンを形成するパターン形成方法において、少なくとも、前記フォトレジスト膜を成膜する工程は、塩基発生剤を含有するフォトレジスト膜材料を用いることにより前記フォトレジスト膜を形成し、前記フォトレジストパターンの側壁にスペーサーを形成する工程は、前記フォトレジストパターン上にシロキサン結合を有する珪素化合物を含む溶液を塗布した後、ベークによって前記フォトレジストパターン内に前記塩基発生剤よりアミン化合物を発生させ、該アミン化合物を触媒として前記フォトレジストパターンの外側に前記珪素化合物の架橋部を形成し、その後、未架橋の珪素化合物を除去することにより前記スペーサーを形成することを特徴とするパターン形成方法。
【請求項２】
前記塩基発生剤として、カーバメート構造を有するものを用いることを特徴とする請求項１に記載のパターン形成方法。
【請求項３】
前記シロキサン結合を有する珪素化合物を含む溶液として、水及び／又は炭素数１〜８のアルコールを溶媒とするものを用いることを特徴とする請求項１又は請求項２に記載のパターン形成方法。
【請求項４】
前記シロキサン結合を有する珪素化合物として、下記一般式（１）に示されるモノマーの加水分解縮合物を用いることを特徴とする請求項１乃至請求項３のいずれか１項に記載のパターン形成方法。
Ｒ４１ｍ１Ｒ４２ｍ２Ｒ４３ｍ３Ｓｉ（ＯＲ）（４−ｍ１−ｍ２−ｍ３）  （１）
（Ｒは炭素数１〜３のアルキル基であり、Ｒ４１、Ｒ４２、Ｒ４３はそれぞれ独立して水素原子、又は炭素数１〜３０の１価の有機基であり、ｍ１、ｍ２、ｍ３はそれぞれ独立して０又は１である。）
【請求項５】
前記塩基発生剤として、下記一般式（２）〜（７）で示される少なくとも１種以上の塩基発生剤を用いることを特徴とする請求項１乃至請求項４のいずれか一項に記載のパターン形成方法。
【化１】
2011027980.tif 000040
（式中、Ｒ１、Ｒ２、Ｒ３、Ｒ６、Ｒ７、Ｒ８、Ｒ１２、Ｒ１３、Ｒ１４、Ｒ１５、Ｒ１６、Ｒ１７、Ｒ２０、Ｒ２１、Ｒ２２、Ｒ２６、Ｒ２７、Ｒ２８はそれぞれ独立して、水素原子、炭素数１〜１０の直鎖状、分岐状もしくは環状のアルキル基、炭素数６〜１４のアリール基、又は炭素数７〜１４のアルケニル基で、これらが炭素数１〜６の直鎖状、分岐状もしくは環状のアルキル基、ニトロ基、ハロゲン原子、シアノ基、トリフルオロメチル基、カルボニル基、エステル基、ラクトン環、カーボネート基、マレイミド、アミド基、スルホ基、スルホニル基、スルフィニル基、酸素原子を含んでいても良く、Ｒ１〜Ｒ３、Ｒ６〜Ｒ８、Ｒ１２〜Ｒ１４、Ｒ１５〜Ｒ１７、Ｒ２０〜Ｒ２２、Ｒ２６〜Ｒ２８の全てが水素原子あるいは全てがアルキル基になることはなく、Ｒ１〜Ｒ３およびＲ６〜Ｒ８およびＲ１２〜Ｒ１４およびＲ１５〜Ｒ１７およびＲ２０〜Ｒ２２およびＲ２６〜Ｒ２８の内、２つ以上が結合して環を形成しても良い。Ｒ４、Ｒ５、Ｒ９、Ｒ１１、Ｒ１８、Ｒ１９、Ｒ２３、Ｒ２５、Ｒ３１、Ｒ３２、Ｒ３５、Ｒ３７はそれぞれ独立して、水素原子又は炭素数１〜１２の直鎖状、分岐状もしくは環状のアルキル基であり、２重結合、エーテル基、アミノ基、カルボニル基、ヒドロキシ基、エステル基を有していても良く、Ｒ４とＲ５、Ｒ９とＲ１１、Ｒ９とＲ１０、Ｒ１１とＲ１０、Ｒ１８とＲ１９、Ｒ２３とＲ２４、Ｒ２４とＲ２５、Ｒ２３とＲ２５、Ｒ３１とＲ３２、Ｒ３５とＲ３６、Ｒ３５とＲ３７、Ｒ３６とＲ３７とが結合して環を形成してもよい。Ｒ１０、Ｒ２４、Ｒ３６はそれぞれ独立して、単結合、炭素数１〜２０の直鎖状、分岐状もしくは環状のアルキレン基、アルキン基、炭素数６〜２０のアリーレン基、炭素数２〜１２のアルケニレン基、又は炭素数２〜１２のアルキニレン基で、２重結合、エーテル基、チオエーテル基、アミノ基、カルボニル基、ヒドロキシ基、エステル基を有していても良い。Ｒ２９、Ｒ３０、Ｒ３３、Ｒ３４、Ｒ３８、Ｒ３９はそれぞれ独立して、炭素数１〜６の直鎖状又は分岐状のアルキル基で、Ｒ２９とＲ３０、Ｒ３３とＲ３４、Ｒ３８とＲ３９とが結合して環を形成してもよく、環の中にベンゼン環、ナフタレン環、２重結合、エーテル結合を有していても良い。ｍ、ｎ、ｒはそれぞれ独立して、１又は２である。）
【請求項６】
前記フォトレジストパターンの側壁に形成されるスペーサーは、前記フォトレジストパターンの外側に形成した珪素化合物の架橋部のうち、前記フォトレジストパターン上部の架橋部を除去することで形成し、該フォトレジストパターンの側壁のスペーサーをマスクにして下層の被加工基板を加工することを特徴とする請求項１乃至請求項５のいずれか一項に記載のパターン形成方法。
【請求項７】
前記被加工基板上に前記フォトレジスト膜を形成する前に、ＣＶＤ法あるいはスピンコート法により炭素含有率が７５重量％以上のカーボン膜を形成し、該カーボン膜は、前記フォトレジストパターンの側壁のスペーサーをマスクとしてドライエッチングにより加工され、加工された該カーボン膜をマスクにして前記被加工基板を加工することを特徴とする請求項６に記載のパターン形成方法。
【請求項８】
前記カーボン膜と前記フォトレジスト膜との間に炭化水素材料からなる反射防止膜を形成することを特徴とする請求項７に記載のパターン形成方法。
【発明の詳細な説明】
【技術分野】
【０００１】
本発明は、側壁スペーサー法を用いたパターン形成方法に関するものである。
【背景技術】
【０００２】
近年、ＬＳＩの高集積化と高速度化に伴い、パターンルールの微細化が求められている中、現在汎用技術として用いられている光露光では、光源の波長に由来する本質的な解像度の限界に近づきつつある。レジストパターン形成の際に使用する露光光として、１９８０年代には水銀灯のｇ線（４３６ｎｍ）もしくはｉ線（３６５ｎｍ）を光源とする光露光が広く用いられた。更なる微細化のための手段として、露光波長を短波長化する方法が有効とされ、１９９０年代の６４Ｍビット（加工寸法が０．２５μｍ以下）ＤＲＡＭ（ダイナミック・ランダム・アクセス・メモリー）以降の量産プロセスには、露光光源としてｉ線（３６５ｎｍ）に代わって短波長のＫｒＦエキシマレーザー（２４８ｎｍ）が利用された。
【０００３】
しかし、更に微細な加工技術（加工寸法が０．２μｍ以下）を必要とする集積度２５６Ｍ及び１Ｇ以上のＤＲＡＭの製造には、より短波長の光源が必要とされ、１０年ほど前からＡｒＦエキシマレーザー（１９３ｎｍ）を用いたフォトリソグラフィーが本格的に検討されてきた。当初ＡｒＦリソグラフィーは１８０ｎｍノードのデバイス作製から適用されるはずであったが、ＫｒＦエキシマリソグラフィーは１３０ｎｍノードデバイス量産まで延命され、ＡｒＦリソグラフィーの本格適用は９０ｎｍノードからである。更に、ＮＡを０．９にまで高めたレンズと組み合わせて６５ｎｍノードデバイスの検討が行われている。次の４５ｎｍノードデバイスには露光波長の短波長化が推し進められ、波長１５７ｎｍのＦ２リソグラフィーが候補に挙がった。しかしながら、投影レンズに高価なＣａＦ２単結晶を大量に用いることによるスキャナーのコストアップ、ソフトペリクルの耐久性が極めて低いためのハードペリクル導入に伴う光学系の変更、レジスト膜のエッチング耐性低下等の種々の問題により、Ｆ２リソグラフィーの先送りと、ＡｒＦ液浸リソグラフィーの早期導入が提唱された（非特許文献１）。
【０００４】
ＡｒＦ液浸リソグラフィーにおいて、投影レンズとウエハーの間に水を含浸させることが提案されている。１９３ｎｍにおける水の屈折率は１．４４であり、ＮＡ（開口数）１．０以上のレンズを使ってもパターン形成が可能で、理論上はＮＡを１．４４近くにまで上げることができる。当初、水温変化に伴う屈折率変化による解像性の劣化やフォーカスのシフトが指摘された。水温を１／１００℃以内にコントロールすることと、露光によるレジスト膜からの発熱による影響もほぼ心配ないことが確認され、屈折率変化の問題が解決された。水中のマイクロバブルがパターン転写されることも危惧されたが、水の脱気を十分に行うことと、露光によるレジスト膜からのバブル発生の心配がないことが確認された。
【０００５】
１９８０年代の液浸リソグラフィーの初期段階では、ステージを全て水に浸ける方式が提案されていたが、高速スキャナーの動作に対応するために投影レンズとウエハーの間のみに水を挿入し、水の給排水ノズルを備えたパーシャルフィル方式が採用された。水を用いた液浸によって原理的にはＮＡが１以上のレンズ設計が可能になったが、従来の屈折率系による光学系では巨大なレンズになってしまい、レンズが自身の自重によって変形してしまう問題が生じた。よりコンパクトなレンズ設計のために反射屈折（Ｃａｔａｄｉｏｐｔｒｉｃ）光学系が提案され、ＮＡ１．０以上のレンズ設計が加速された。ＮＡ１．２以上のレンズと強い超解像技術の組み合わせで４５ｎｍノードの可能性が示され（非特許文献２）、更にはＮＡ１．３５のレンズの開発も行われている。
【０００６】
３２ｎｍノードのリソグラフィー技術としては、波長１３．５ｎｍの真空紫外光（ＥＵＶ）リソグラフィーが候補に挙げられている。ＥＵＶリソグラフィーの問題点としてはレーザーの高出力化、レジスト膜の高感度化、高解像度化、低ラインエッジラフネス（ＬＷＲ）化、無欠陥ＭｏＳｉ積層マスク、反射ミラーの低収差化などが挙げられ、克服すべき問題が山積している。
【０００７】
ＮＡ１．３５レンズを使った水液浸リソグラフィーの最高ＮＡで到達できる解像度は４０〜３８ｎｍであり、３２ｎｍには到達できない。そこで更にＮＡを高めるための高屈折率材料の開発が行われている。レンズのＮＡの限界を決めるのは投影レンズ、液体、レジスト膜の中で最小の屈折率である。水液浸の場合、投影レンズ（合成石英で屈折率１．５）、レジスト膜（従来のメタクリレート系で屈折率１．７）に比べて水の屈折率が最も低く、水の屈折率によって投影レンズのＮＡが決まっていた。最近、屈折率１．６５の高透明な液体が開発されてきている。この場合、合成石英による投影レンズの屈折率が最も低く、屈折率の高い投影レンズ材料を開発する必要がある。ＬＵＡＧ（Ｌｕ３Ａｌ５Ｏ１２）は屈折率が２以上であり、最も期待される材料ではあるが、複屈折率と吸収が大きい問題を持っている。また、屈折率１．８以上の投影レンズ材料が開発されたとしても屈折率１．６５の液体ではＮＡは１．５５止まりであり、３２ｎｍを解像できない。
【０００８】
３２ｎｍを解像するには屈折率１．８以上の液体が必要である。今のところ吸収と屈折率がトレードオフの関係にあり、このような材料は未だ見つかっていない。アルカン系化合物の場合、屈折率を上げるためには直鎖状よりは有橋環式化合物の方が好ましいが、環式化合物は粘度が高いために露光装置ステージの高速スキャンに追随できない問題も孕んでいる。また、屈折率１．８の液体が開発された場合、屈折率の最小がフォトレジスト膜になるために、フォトレジスト膜も１．８以上に高屈折率化する必要がある。
【０００９】
ここで最近注目を浴びているのは１回目の露光と現像でパターンを形成し、２回目の露光で１回目のパターンの丁度間にパターンを形成するダブルパターニングプロセスである（非特許文献３）。ダブルパターニングの方法としては多くのプロセスが提案されている。例えば、１回目の露光と現像でラインとスペースが１：３の間隔のフォトレジストパターンを形成し、ドライエッチングで下層のハードマスクを加工し、その上にハードマスクをもう１層敷いて１回目の露光のスペース部分にフォトレジスト膜の露光と現像でラインパターンを形成してハードマスクをドライエッチングで加工して初めのパターンのピッチの半分のラインアンドスペースパターンを形成する方法である。また、１回目の露光と現像でスペースとラインが１：３の間隔のフォトレジストパターンを形成し、下層のハードマスクをドライエッチングで加工し、その上にフォトレジスト膜を塗布してハードマスクが残っている部分に２回目のスペースパターンを露光しハードマスクをドライエッチングで加工する。いずれも２回のドライエッチングでハードマスクを加工する。
【００１０】
前者の方法では、ハードマスクを２回敷く必要があり、後者の方法ではハードマスクが１層で済むが、ラインパターンに比べて解像が困難なトレンチパターンを形成する必要がある。後者の方法では、トレンチパターンの形成にネガ型レジスト材料を使う方法がある。これだとポジパターンでラインを形成するのと同じ高コントラストの光を用いることができるが、ポジ型レジスト材料に比べてネガ型レジスト材料の方が溶解コントラストが低いために、ポジ型レジスト材料でラインを形成する場合に比較してネガ型レジスト材料で同じ寸法のトレンチパターンを形成した場合を比較するとネガ型レジスト材料を使った方が解像性が低い。後者の方法で、ポジ型レジスト材料を用いて広いトレンチパターンを形成してから、基板を加熱してトレンチパターンをシュリンクさせるサーマルフロー法や、現像後のトレンチパターンの上に水溶性膜をコートしてから加熱してレジスト膜表面を架橋させることによってトレンチをシュリンクさせるＲＥＬＡＣＳ法を適用させることも考えられるが、プロキシミティーバイアスが劣化するという欠点やプロセスが更に煩雑化し、スループットが低下する欠点が生じる。
【００１１】
前者、後者の方法においても、基板加工のエッチングは２回必要なため、スループットの低下と２回のエッチングによるパターンの変形や位置ずれが生じる問題がある。
【００１２】
エッチングを１回で済ませるために、１回目の露光でネガ型レジスト材料を用い、２回目の露光でポジ型レジスト材料を用いる方法がある。１回目の露光でポジ型レジスト材料を用い、２回目の露光でポジ型レジスト材料が溶解しない炭素４以上の高級アルコールに溶解させたネガ型レジスト材料を用いる方法もある。これらの場合、解像性が低いネガ型レジスト材料を使うことに基づく解像性の劣化が生じる。
【００１３】
ダブルパターニングにおいて最もクリティカルな問題となるのは、１回目のパターンと２回目のパターンの合わせ精度である。位置ずれの大きさがラインの寸法のバラツキとなるために、例えば３２ｎｍのラインを１０％の精度で形成しようとすると３．２ｎｍ以内の合わせ精度が必要となる。現状のスキャナーの合わせ精度が８ｎｍ程度であるので、大幅な精度の向上が必要である。
【００１４】
スキャナーの合わせ精度の問題や、１つのパターンを２つに分割することが困難であるため、１回の露光でピッチを半分にする方法が検討されている。
ラインパターン両側の側壁に膜を付けてこれによってピッチを半分にする方法（側壁スペーサー法）が提案されている（非特許文献４）。この側壁スペーサー法としては、レジスト下層のハードマスクとその側壁に付けた膜と膜の間のスペースに埋めこんだ膜とをエッチングパターンとして用いるスペーサースペース法と、レジスト下層のハードマスク側壁に付けた膜をエッチングパターンとして用いるスペーサーライン法が提案されている（非特許文献５）。どちらの方法に於いてもレジスト下のハードマスクの側壁に付けた膜をエッチングマスクとして用いている。レジストラインがターゲット寸法からずれるとスペーサースペース法ではエッチングマスクとして用いるラインＣＤがまちまちになるし、スペーサーライン法ではライン位置のばらつきにつながる。どちらの方法に於いても側壁スペーサーの膜厚制御と現像後のレジストパターンの寸法制御の両方の高精度化が必要である。側壁スペーサー法はいずれの方法を用いても１回の露光でピッチを半分に出来るが、ラインの端点はドーナツ状になり、最も端のラインが不必要だったりすることがあるため、これを消去するための露光が必要であり、少なくとも２回の露光が必要である。しかしながら、この場合の２回目の露光に於いてピッチを半分にするための非常に高精度なアライメントは必要ない。
【００１５】
ここで、非特許文献５に記載されている側壁スペーサー法のスペーサースペース法を図２に示し、工程を以下に示す。
基板２１上に被加工層２２、ハードマスク２３を形成し、その上にレジスト膜を形成した後フォトレジストパターン２４を得る（図２−１）。ハードマスク２３にドライエッチングでフォトレジストパターン２３’を転写し（図２−２）、得られたハードマスクパターン２３’上に珪素酸化膜２５をＣＶＤ法で形成する（図２−３）。ドライエッチングでハードマスクパターン２３’上部とスペース部分２７の珪素酸化膜を取りスペーサー２６を形成し（図２−４）、スペース部分２７にスペーサースペース２８を埋め込み、ハードマスクパターン２３’上部とスペーサー２６上部のスペーサースペースを取り（図２−５）、スペーサー２６を除去して（図２−６）、被加工層パターン２２’を得る（図２−７）。このように、ハードマスクパターン２３’の側壁に付いたスペーサー２６がパターン反転されて被加工層２２に転写され、被加工層パターン２２’を得る。
【００１６】
側壁スペーサー法のスペーサーラインプロセスを図３に示し、工程を以下に示す。
基板３１上に被加工層３２、ハードマスク３３を形成し、その上にフォトレジスト膜を形成した後フォトレジストパターン３４を得る（図３−１）。ハードマスク３３にドライエッチングでレジストパターン３４を転写し、ハードマスクパターン３３’を得る（図３−２）。ハードマスクパターン３３’上に珪素酸化膜３５をＣＶＤ法で形成する（図３−３）。ドライエッチングでハードマスクパターン３３’上部とスペース部分３７の珪素酸化膜を取りスペーサー３６を形成する（図３−４）。ハードマスクパターン３３’を除去してスペーサーライン３８を残し（図３−５）、これをマスクにして被加工層３２を加工し、被加工層パターン３２’を得る（図３−６）。
ハードマスクとしては、ＳｉＯ２、ＳｉＮ、ＳｉＯＮ、ｐ−Ｓｉ、ＴｉＮ、カーボン膜などが用いられ、ＣＶＤ法またはスピンコート法で形成される。ハードマスクとフォトレジスト膜との間には有機反射防止膜を敷いてもよいし、反射防止膜機能を有するＳＯＧ膜とカーボン膜からなるトライレイヤーを形成していても良い。側壁スペーサー法では、スペーサーとしては、ハードマスクとその下の基板を加工するために、ハードマスクとは異なる材質が用いられる。
【００１７】
このような側壁スペーサー法は、ハードマスクの側壁に付けた膜をもとにエッチングパターンとするために、ハードマスク上とスペーサーに付いた膜の除去を行わなければならない。スペーサースペース法では、スペース埋めこみ後に側壁パターンの除去が必要であり、スペースライン法ではハードマスクの側壁にスペースパターンを形成後、ハードマスクだけを除去しなければならない。エッチング加工と膜の除去工程数が多く、スループットが低く、高価なプロセスである。
【００１８】
一方、珪素化合物のレジストパターン上の塗布によってレジストの外側に珪素酸化膜を形成する方法も検討されている（非特許文献６）。この場合、ポリシラザンを含む溶液をレジストパターン上に塗布する。ポリシラザンはレジスト表面の酸と反応し、ポリシロキサンが形成される。
【先行技術文献】
【非特許文献】
【００１９】
【非特許文献１】Ｐｒｏｃ．  ＳＰＩＥ  Ｖｏｌ．  ４６９０  ｘｘｉｘ
【非特許文献２】Ｐｒｏｃ．  ＳＰＩＥ  Ｖｏｌ．  ５０４０  ｐ７２４
【非特許文献３】Ｊｐｎ．  Ｊ．  Ａｐｐ．  Ｐｈｙｓ．  Ｖｏｌ．３３（１９９４）ｐ  ６８７４−６８７７、Ｐａｒｔ  １，  Ｎｏ．１２Ｂ，  Ｄｅｃｅｍｂｅｒ  １９９４）
【非特許文献４】Ｊ．  Ｖａｃ．  Ｓｃｉ．  Ｔｅｃｈｎｏｌ．  Ｂ  １７（６）、  Ｎｏｖ／Ｄｅｃ  １９９９
【非特許文献５】第４回液浸シンポジウム（２００７年）  講演番号；ＰＲ−０１、題名；Ｉｍｐｌｅｍｅｎｔａｔｉｏｎ  ｏｆ  ｉｍｍｅｒｓｉｏｎ  ｌｉｔｈｏｇｒａｐｈｙ  ｔｏ  ＮＡＮＤ／ＣＭＯＳ  ｌｉｔｈｏｇｒａｐｈｙ  ｔｏ  ＮＡＮＤ／ＣＭＯＳ  ｄｅｖｉｃｅ  ｍａｎｕｆａｃｔｕｒｉｎｇ
【非特許文献６】第５回液浸シンポジウム（２００８年）  講演番号；Ｐ−DM−０２  講演；Ｒｅａｃｔｉｖｅ  ｓｉｌｉｃｏｎ  ｏｖｅｒｃｏａｔｓ  ｆｏｒ  ｓｅｌｆ−ｓｌｉｇｎｅｄ  ｄｏｕｂｌｅ  ｐａｔｔｅｒｎｉｎｇ
【発明の概要】
【発明が解決しようとする課題】
【００２０】
上述したように、フォトレジストパターンの側壁にスペーサーとして珪素酸化膜系の膜を形成し、このスペーサーをもとに下地を加工する側壁スペーサー法において、フォトレジストパターンに直接酸化膜をＡＬＤ法やＣＶＤ法で形成したときにフォトレジストパターンの変形が生じ、フォトレジストパターン寸法が縮小したり、ＬＷＲが増大したりする問題が発生した。また、ポリシラザンを含む溶液をレジストパターン上に塗布し、酸と加水分解によってレジストパターン側壁に酸化膜を形成しようとする場合、レジストパターンの側壁の酸の量が少ないことによって酸化膜の厚みが薄くなり、酸化膜の厚みのばらつきが生じた。
【００２１】
本発明は、上記問題点に鑑みてなされたものであって、フォトレジストパターンの側壁にスペーサーを形成して基板上にパターンを形成するパターン形成方法において、フォトレジストパターンの側壁にスペーサーを形成する際のフォトレジストパターンの変形やＬＷＲの増大を防ぐことができ、ＣＶＤやＡＬＤ等の真空装置を用いることなく、簡便にレジストの側壁にスペーサーを形成できるパターン形成方法を提供することを目的とする。
【課題を解決するための手段】
【００２２】
上記課題を解決するため、本発明では、少なくとも、基板上にフォトレジスト膜を成膜し、該フォトレジスト膜を高エネルギー線で露光し、現像液を用いて現像し、フォトレジストパターンを形成した後、該フォトレジストパターンの側壁にスペーサーを形成して基板上にパターンを形成するパターン形成方法において、少なくとも、前記フォトレジスト膜を成膜する工程は、塩基発生剤を含有するフォトレジスト膜材料を用いることにより前記フォトレジスト膜を形成し、前記フォトレジストパターンの側壁にスペーサーを形成する工程は、前記フォトレジストパターン上にシロキサン結合を有する珪素化合物を含む溶液を塗布した後、ベークによって前記フォトレジストパターン内に前記塩基発生剤よりアミン化合物を発生させ、該アミン化合物を触媒として前記フォトレジストパターンの外側に前記珪素化合物の架橋部を形成し、その後、未架橋の珪素化合物を除去することにより前記スペーサーを形成することを特徴とするパターン形成方法を提供する。
【００２３】
このように、側壁スペーサー法を用いたパターン形成方法において、フォトレジスト膜を成膜する工程が、塩基発生剤を含有するフォトレジスト膜材料を用いることによりフォトレジスト膜を形成するものであり、フォトレジストパターンの側壁にスペーサーを形成する工程が、前記フォトレジストパターン上にシロキサン結合を有する珪素化合物を含む溶液を塗布した後、ベークによって前記フォトレジストパターン内に前記塩基発生剤よりアミン化合物を発生させ、該アミン化合物を触媒として前記フォトレジストパターンの外側に前記珪素化合物の架橋部を形成し、その後、未架橋の珪素化合物を除去することにより前記スペーサーを形成するものであることで、フォトレジストパターンの変形や、ＬＷＲの増大を防ぐことができる。また、ＣＶＤ法やＡＬＤ法を用いることなく、従って、高温の熱処理は不要であり、簡便なスピンコート法によって、レジストパターンの側壁に均一にスペーサーを形成することができる。
【００２４】
また、前記塩基発生剤として、カーバメート構造を有するものを用いることが好ましい。
このように、塩基発生剤として、カーバメート構造を有するものを用いれば、８０℃以下の低温でベークすることにより分解され、フォトレジストパターン内に容易に充分なアミン化合物を発生させることができる。
【００２５】
また、前記シロキサン結合を有する珪素化合物を含む溶液として、水及び／又は炭素数１〜８のアルコールを溶媒とするものを用いることが好ましい。
【００２６】
このように、シロキサン結合を有する珪素化合物を含む溶液の溶媒が、水及び／又は炭素数１〜８のアルコールであるものを用いれば、種々のシロキサン結合を有する珪素化合物の溶媒として適切であり、スペーサーを形成する時にフォトレジストパターンを劣化させ難いので好ましい。
【００２７】
また、前記シロキサン結合を有する珪素化合物として、下記一般式（１）に示されるモノマーの加水分解縮合物を用いることが好ましい。
Ｒ４１ｍ１Ｒ４２ｍ２Ｒ４３ｍ３Ｓｉ（ＯＲ）（４−ｍ１−ｍ２−ｍ３）  （１）
（Ｒは炭素数１〜３のアルキル基であり、Ｒ４１、Ｒ４２、Ｒ４３はそれぞれ独立して水素原子、又は炭素数１〜３０の１価の有機基であり、ｍ１、ｍ２、ｍ３はそれぞれ独立して０又は１である。）
【００２８】
このように、シロキサン結合を有する珪素化合物として、上記一般式（１）で示されるモノマーの加水分解縮合物を用いれば、塩基発生剤より発生するアミン化合物の作用により容易に架橋するので、容易にフォトレジストパターンの外側にだけ選択的に珪素化合物の架橋部を形成することができる。
【００２９】
また、前記塩基発生剤として、下記一般式（２）〜（７）で示される少なくとも１種以上の塩基発生剤を用いることが好ましい。
【化１】
2011027980.tif 000003
（式中、Ｒ１、Ｒ２、Ｒ３、Ｒ６、Ｒ７、Ｒ８、Ｒ１２、Ｒ１３、Ｒ１４、Ｒ１５、Ｒ１６、Ｒ１７、Ｒ２０、Ｒ２１、Ｒ２２、Ｒ２６、Ｒ２７、Ｒ２８はそれぞれ独立して、水素原子、炭素数１〜１０の直鎖状、分岐状もしくは環状のアルキル基、炭素数６〜１４のアリール基、又は炭素数７〜１４のアルケニル基で、これらが炭素数１〜６の直鎖状、分岐状もしくは環状のアルキル基、ニトロ基、ハロゲン原子、シアノ基、トリフルオロメチル基、カルボニル基、エステル基、ラクトン環、カーボネート基、マレイミド、アミド基、スルホ基、スルホニル基、スルフィニル基、酸素原子を含んでいても良く、Ｒ１〜Ｒ３、Ｒ６〜Ｒ８、Ｒ１２〜Ｒ１４、Ｒ１５〜Ｒ１７、Ｒ２０〜Ｒ２２、Ｒ２６〜Ｒ２８の全てが水素原子あるいは全てがアルキル基になることはなく、Ｒ１〜Ｒ３およびＲ６〜Ｒ８およびＲ１２〜Ｒ１４およびＲ１５〜Ｒ１７およびＲ２０〜Ｒ２２およびＲ２６〜Ｒ２８の内、２つ以上が結合して環を形成しても良い。Ｒ４、Ｒ５、Ｒ９、Ｒ１１、Ｒ１８、Ｒ１９、Ｒ２３、Ｒ２５、Ｒ３１、Ｒ３２、Ｒ３５、Ｒ３７はそれぞれ独立して、水素原子又は炭素数１〜１２の直鎖状、分岐状もしくは環状のアルキル基であり、２重結合、エーテル基、アミノ基、カルボニル基、ヒドロキシ基、エステル基を有していても良く、Ｒ４とＲ５、Ｒ９とＲ１１、Ｒ９とＲ１０、Ｒ１１とＲ１０、Ｒ１８とＲ１９、Ｒ２３とＲ２４、Ｒ２４とＲ２５、Ｒ２３とＲ２５、Ｒ３１とＲ３２、Ｒ３５とＲ３６、Ｒ３５とＲ３７、Ｒ３６とＲ３７とが結合して環を形成してもよい。Ｒ１０、Ｒ２４、Ｒ３６はそれぞれ独立して、単結合、炭素数１〜２０の直鎖状、分岐状もしくは環状のアルキレン基、アルキン基、炭素数６〜２０のアリーレン基、炭素数２〜１２のアルケニレン基、又は炭素数２〜１２のアルキニレン基で、２重結合、エーテル基、チオエーテル基、アミノ基、カルボニル基、ヒドロキシ基、エステル基を有していても良い。Ｒ２９、Ｒ３０、Ｒ３３、Ｒ３４、Ｒ３８、Ｒ３９はそれぞれ独立して、炭素数１〜６の直鎖状又は分岐状のアルキル基で、Ｒ２９とＲ３０、Ｒ３３とＲ３４、Ｒ３８とＲ３９とが結合して環を形成してもよく、環の中にベンゼン環、ナフタレン環、２重結合、エーテル結合を有していても良い。ｍ、ｎ、ｒはそれぞれ独立して、１又は２である。）
【００３０】
このように、塩基発生剤として、上記一般式（２）〜（７）で示される少なくとも１種以上の塩基発生剤を用いれば、低温のベークで均一かつ充分にフォトレジストパターン内にアミン化合物を発生させることができる。
【００３１】
また、前記フォトレジストパターンの側壁に形成されるスペーサーは、前記フォトレジストパターンの外側に形成した珪素化合物の架橋部のうち、前記フォトレジストパターン上部の架橋部を除去することで形成し、該フォトレジストパターンの側壁のスペーサーをマスクにして下層の被加工基板を加工することが好ましい。
【００３２】
このような、フォトレジストパターンの外側に形成した珪素化合物の架橋部のうち、フォトレジストパターン上部の架橋部を除去することで、フォトレジストパターンの側壁にスペーサーを形成する方法は、従来のようにＣＶＤ法やＡＬＤ法を用いることなく簡便なスピンコート法で形成可能であり、真空チャンバーの使用を経由することがない分だけスループットを稼ぐことができる。
【００３３】
また、前記被加工基板上に前記フォトレジスト膜を形成する前に、ＣＶＤ法あるいはスピンコート法により炭素含有率が７５重量％以上のカーボン膜を形成し、該カーボン膜は、前記フォトレジストパターンの側壁のスペーサーをマスクとしてドライエッチングにより加工され、加工された該カーボン膜をマスクにして前記被加工基板を加工することが好ましい。
【００３４】
このように、炭素密度の高い下層膜を用いることによって、被加工基板エッチングにおける寸法制御性を向上させることができる。
【００３５】
また、前記カーボン膜と前記フォトレジスト膜との間に炭化水素材料からなる反射防止膜を形成することが好ましい。
【００３６】
このように、カーボン膜とフォトレジスト膜との間に反射防止膜を形成することにより、レジストの形状の劣化を防ぐことができる。
【発明の効果】
【００３７】
以上説明したように、本発明によれば、フォトレジストパターンの側壁にスペーサーを形成して基板上にパターンを形成するパターン形成方法において、ＣＶＤやＡＬＤ等の真空装置を用いて高温の処理をすることなく、簡便にレジストの側壁にスペーサーを形成でき、フォトレジストパターンの側壁にスペーサーを形成する際のフォトレジストパターンの変形やＬＷＲの増大を防ぐことができるので、精度高くパターンを形成することができる。
【図面の簡単な説明】
【００３８】
【図１】本発明のパターン形成方法の一例を示す概略説明図である。
【図２】従来の側壁スペーサー法を用いたスペーサースペースプロセスの一例を示す概略説明図である。
【図３】従来の側壁スペーサー法を用いたスペーサーラインプロセスの一例を示す概略説明図である。
【発明を実施するための形態】
【００３９】
以下、本発明についてより具体的に説明する。
上述のように、フォトレジストパターンの側壁にスペーサーとして珪素酸化膜系の膜を形成し、このスペーサーをもとに下地を加工する側壁スペーサー法において、ＣＶＤ法やＡＬＤ法等の真空プロセスではなく、より簡便なスピンコート法によってレジストパターンに直接酸化膜を形成する方法として、レジストパターン上にポリシラザンを含む溶液を塗布する方法では、レジストパターン内の酸を触媒とするシラザンの加水分解により珪素酸化膜が形成される。しかし、この場合、レジスト内に発生している酸の量が少ないため、シラザンの加水分解が十分に進行せず、珪素酸化膜の膜厚が薄すぎたり、酸の拡散が不均一に起こるためにＬＷＲが増大する問題が生じた。
【００４０】
そこで、本発明者らは、基板上にフォトレジスト膜を成膜し、該フォトレジスト膜を高エネルギー線で露光し、現像液を用いて現像し、フォトレジストパターンを形成した後、該フォトレジストパターンの側壁にスペーサーを形成して基板上にパターンを形成するパターン形成方法において、フォトレジストパターンの変形やＬＷＲの増大を防ぐことがきるパターン形成方法の開発に着手した。
【００４１】
一般的にシラノールの縮合反応は、酸性よりも塩基性の方が高反応性である。シルセスキオキサン等のシリコーン化合物は少なからずシラノールを含有しており、レジストパターンに塗布した場合、レジスト表面が塩基性であればレジストパターン表面でのシラノールの縮合反応が加速される。レジストパターン表面は光照射によって発生した酸が存在しているが、アルカリ現像液によって中和されているので、酸の量は微量である。レジスト内部からアミンが発生したと仮定すると、たちまちレジストパターンの表面を塩基性に変えることが出来る。
【００４２】
本発明者らは、上記の点に着目し、鋭意検討を重ねた結果、塩基発生剤を含有するフォトレジスト膜材料を用いてフォトレジスト膜を形成すれば、現像後のフォトレジストパターンが形成されている基板を低温でベークすることによって塩基発生剤からアミン化合物を発生させることができること、このとき、フォトレジスト膜表面の酸の量よりも、塩基発生剤から発生するアミンの量が圧倒的に多いために、フォトレジストパターン表面からのアミンの拡散とアミン触媒によるシラノールの縮合反応でレジストパターンを覆うように珪素化合物の架橋部が充分に形成されること、基板となる下地基板からはアミンが発生しないために、フォトレジストパターンだけに選択的に珪素化合物の架橋部が均一に形成されることを見出し、本発明をなすに至った。
【００４３】
即ち、本発明は、少なくとも、基板上にフォトレジスト膜を成膜し、該フォトレジスト膜を高エネルギー線で露光し、現像液を用いて現像し、フォトレジストパターンを形成した後、該フォトレジストパターンの側壁にスペーサーを形成して基板上にパターンを形成するパターン形成方法において、少なくとも、前記フォトレジスト膜を成膜する工程は、塩基発生剤を含有するフォトレジスト膜材料を用いることにより前記フォトレジスト膜を形成し、前記フォトレジストパターンの側壁にスペーサーを形成する工程は、前記フォトレジストパターン上にシロキサン結合を有する珪素化合物を含む溶液を塗布した後、ベークによって前記フォトレジストパターン内に前記塩基発生剤よりアミン化合物を発生させ、該アミン化合物を触媒として前記フォトレジストパターンの外側に前記珪素化合物の架橋部を形成し、その後、未架橋の珪素化合物を除去することにより前記スペーサーを形成することを特徴とする。
【００４４】
この方法によって、ＣＶＤ法やＡＬＤ法等を用いることなく、簡便なスピンコート法でフォトレジストパターンに均一なスペーサーを形成することが可能となり、フォトレジストパターンの側壁にスペーサーを形成する際のフォトレジストパターンの変形やＬＷＲの増大を防ぐことができるので、精度高くパターンを形成することができる。
【００４５】
本発明において用いられる塩基発生剤としては、カーバメート構造を有するものが好ましく、中でも、下記一般式（２）〜（７）に示す塩基発生剤を好ましく用いることが出来る。
【化２】
2011027980.tif 000004
（式中、Ｒ１、Ｒ２、Ｒ３、Ｒ６、Ｒ７、Ｒ８、Ｒ１２、Ｒ１３、Ｒ１４、Ｒ１５、Ｒ１６、Ｒ１７、Ｒ２０、Ｒ２１、Ｒ２２、Ｒ２６、Ｒ２７、Ｒ２８はそれぞれ独立して、水素原子、炭素数１〜１０の直鎖状、分岐状もしくは環状のアルキル基、炭素数６〜１４のアリール基、又は炭素数７〜１４のアルケニル基で、これらが炭素数１〜６の直鎖状、分岐状もしくは環状のアルキル基、ニトロ基、ハロゲン原子、シアノ基、トリフルオロメチル基、カルボニル基、エステル基、ラクトン環、カーボネート基、マレイミド、アミド基、スルホ基、スルホニル基、スルフィニル基、酸素原子を含んでいても良く、Ｒ１〜Ｒ３、Ｒ６〜Ｒ８、Ｒ１２〜Ｒ１４、Ｒ１５〜Ｒ１７、Ｒ２０〜Ｒ２２、Ｒ２６〜Ｒ２８の全てが水素原子あるいは全てがアルキル基になることはなく、Ｒ１〜Ｒ３およびＲ６〜Ｒ８およびＲ１２〜Ｒ１４およびＲ１５〜Ｒ１７およびＲ２０〜Ｒ２２およびＲ２６〜Ｒ２８の内、２つ以上が結合して環を形成しても良い。Ｒ４、Ｒ５、Ｒ９、Ｒ１１、Ｒ１８、Ｒ１９、Ｒ２３、Ｒ２５、Ｒ３１、Ｒ３２、Ｒ３５、Ｒ３７はそれぞれ独立して、水素原子又は炭素数１〜１２の直鎖状、分岐状もしくは環状のアルキル基であり、２重結合、エーテル基、アミノ基、カルボニル基、ヒドロキシ基、エステル基を有していても良く、Ｒ４とＲ５、Ｒ９とＲ１１、Ｒ９とＲ１０、Ｒ１１とＲ１０、Ｒ１８とＲ１９、Ｒ２３とＲ２４、Ｒ２４とＲ２５、Ｒ２３とＲ２５、Ｒ３１とＲ３２、Ｒ３５とＲ３６、Ｒ３５とＲ３７、Ｒ３６とＲ３７とが結合して環を形成してもよい。Ｒ１０、Ｒ２４、Ｒ３６はそれぞれ独立して、単結合、炭素数１〜２０の直鎖状、分岐状もしくは環状のアルキレン基、アルキン基、炭素数６〜２０のアリーレン基、炭素数２〜１２のアルケニレン基、又は炭素数２〜１２のアルキニレン基で、２重結合、エーテル基、チオエーテル基、アミノ基、カルボニル基、ヒドロキシ基、エステル基を有していても良い。Ｒ２９、Ｒ３０、Ｒ３３、Ｒ３４、Ｒ３８、Ｒ３９はそれぞれ独立して、炭素数１〜６の直鎖状又は分岐状のアルキル基で、Ｒ２９とＲ３０、Ｒ３３とＲ３４、Ｒ３８とＲ３９とが結合して環を形成してもよく、環の中にベンゼン環、ナフタレン環、２重結合、エーテル結合を有していても良い。ｍ、ｎ、ｒはそれぞれ独立して、１又は２である。）
【００４６】
上記一般式（２）〜（７）で示される塩基発生剤は、ベークにより分解し、アミン化合物を生成する。例えば、上記一般式（２）で示されるカーバメート型塩基発生剤は下記一般式（８）で示される分解機構でアミン化合物を生成する。分解によってオレフィンと炭酸ガスと２級あるいは１級のアミン化合物が生成される。
【化３】
2011027980.tif 000005
（式中、Ｒ１、Ｒ２、Ｒ３、Ｒ４，Ｒ５は、上記と同様である。）
【００４７】
上記一般式（２）、（４）、（６）で示される塩基発生剤の分解によって生成されるアミン化合物としては、第一級、第二級の脂肪族アミン類、混成アミン類、芳香族アミン類及び複素環アミン類等が挙げられる。例えば、上記一般式（２）、（４）、（６）でＲ４、Ｒ５、Ｒ１８、Ｒ１９、Ｒ３１、Ｒ３２が水素原子の場合、生成するアミンはアンモニアであり、Ｒ４、Ｒ１８、Ｒ３１が水素原子、Ｒ５、Ｒ１９、Ｒ３２がメチル基の場合、メチルアミン、Ｒ４、Ｒ５、Ｒ１８、Ｒ１９、Ｒ３１、Ｒ３２がブチル基の場合はジブチルアミンが生成する。
【００４８】
具体的には、上記一般式（２）、（４）、（６）で示される塩基発生剤の分解によって生成される第一級の脂肪族アミン類として、アンモニア、メチルアミン、エチルアミン、ｎ−プロピルアミン、イソプロピルアミン、ｎ−ブチルアミン、イソブチルアミン、ｓｅｃ−ブチルアミン、ｔｅｒｔ−ブチルアミン、ペンチルアミン、ｔｅｒｔ−アミルアミン、シクロペンチルアミン、ヘキシルアミン、シクロヘキシルアミン、シクロヘキシルメチルアミン、シクロヘキシルエチルアミン、ヘプチルアミン、シクロヘプチル、オクチルアミン、シクロオクチルアミン、１，１，３，３−テトラメチルブチルアミン、ノニルアミン、シクロノニルアミン、デシルアミン、シクロデシルアミン、ドデシルアミン、シクロドデシルアミン、ウンデシルアミン、ヘキサデシルアミン、オクタデシルアミン、アダマンチルアミン、アダマンチルメチルアミン、アダマンチルエチルアミン、アミノトリシクロデカン、アミノテトラシクロデカン、アミノジヒドロナフタレン、アミノデカヒドロナフタレン、ミルタニルアミン、ボロニルアミン、イソボロニルアミン、ゲラニルアミン、セチルアミン、テトラエチレンペンタミン、ビニルアミン、アリルアミン、フルフリルアミン、メチル−３−アミノプロピオネート、エチル−２−アミノプロピオネート、エチル−３−アミノプロピオネート、エチル−４−アミノプロピオネート、メチル−６−アミノヘキサノエート、エチル−６−アミノヘキサノエート、メチル−アミノアセテート、エチル−アミノアセテート、３−ブトキシプロピルアミン、３−プロポキシプロピルアミン、３−エトキシプロピルアミン、３−メトキシプロピルアミン、２−ブトキシエチルアミン、２−プロポキシエチルアミン、２−エトキシエチルアミン、２−メトキシエチルアミン等が例示され、第二級の脂肪族アミン類として、ジメチルアミン、ジエチルアミン、ジ−ｎ−プロピルアミン、ジイソプロピルアミン、ジ−ｎ−ブチルアミン、ジイソブチルアミン、ジ−ｓｅｃ−ブチルアミン、ジペンチルアミン、ジシクロペンチルアミン、ジヘキシルアミン、ジシクロヘキシルアミン、ジヘプチルアミン、ジオクチルアミン、ジノニルアミン、ジデシルアミン、ジドデシルアミン、ジセチルアミン、Ｎ，Ｎ−ジメチルメチレンジアミン、Ｎ，Ｎ−ジメチルエチレンジアミン、Ｎ，Ｎ，Ｎ’−トリメチルエチレンジアミン、Ｎ，Ｎ−ジメチルテトラエチレンペンタミン等が例示される。
【００４９】
また、混成アミン類としては、ベンジルアミン、メチルベンジルアミン、エチルベンジルアミン、メトキシベンジルアミン、エトキシベンジルアミン、フェネチルアミン、ナフチルメチルアミン等が例示される。芳香族アミン類及び複素環アミン類の具体例としては、アニリン誘導体（例えばアニリン、Ｎ−メチルアニリン、Ｎ−エチルアニリン、Ｎ−プロピルアニリン、２−メチルアニリン、３−メチルアニリン、４−メチルアニリン、エチルアニリン、プロピルアニリン、ブチルアニリン、ｔ−ブチルアニリン、トリメチルアニリン、２−ニトロアニリン、３−ニトロアニリン、４−ニトロアニリン、２，４−ジニトロアニリン、２，６−ジニトロアニリン、３，５−ジニトロアニリン、Ｎ，Ｎ−ジメチルトルイジン等）、ベンジルアニリン、ジフェニル（ｐ−トリル）アミン、メチルジフェニルアミン、トリフェニルアミン、フェニレンジアミン、ナフチルアミン、ジアミノナフタレン、２，２−ジフェニルエチルアミン、５−インダニルアミン、９−フルオレン−９−アミン、９−フルオレン−２−アミン等が例示される。
【００５０】
上記一般式（３）、（５）、（７）で示される塩基発生剤の分解によって生成されるアミン化合物としては、ジアミン類、トリアミン類等の、複数のアミノ基を有するアミン類が挙げられる。
上記一般式（３）、（５）、（７）で示される塩基発生剤の分解によって生成されるアミン類としては、具体的には、ヒドラジン、メチルヒドラジン、エチルヒドラジン、プロピルヒドラジン、ブチルヒドラジン、ジメチルヒドラジン、メチレンジアミン、エチレンジアミン、１，２−ジアミノプロパン、１，３−ジアミノプロパン、１，２−ジアミノ−２−メチルプロパン、Ｎ−メチルエチレンジアミン、Ｎ−エチルエチレンジアミン、Ｎ−イソプロピルエチレンジアミン、Ｎ−ヘキシルエチレンジアミン、Ｎ−シクロヘキシルエチレンジアミン、Ｎ−オクチルエチレンジアミン、Ｎ−デシルエチレンジアミン、Ｎ−ドデシルエチレンジアミン、Ｎ，Ｎ‘−ジメチルエチレンジアミン、Ｎ，Ｎ’−ジエチルエチレンジアミン、Ｎ，Ｎ’−ジイソプロピルエチレンジアミン、Ｎ−イソプロピルジエチレントリアミン、トリエチレンテトラミン、Ｎ，Ｎ’−ビス（３−アミノプロピル）エチレンジアミン、Ｎ，Ｎ’−ビス（２−アミノエチル）−１，３−プロパンジアミン、トリス（２−アミノエチル）アミン、テトラエチレンペンタミン、ペンタエチレンヘキサミン、２−（２−アミノエチルアミノ）エタノール、Ｎ，Ｎ’−ビス（ヒドロキエチル）エチレンジアミン、Ｎ−（ヒドロキシエチル）ジエチレントリアミン、Ｎ−（ヒドロキシエチル）トリエチレンテトラミン、ピペラジン、ホモピペラジン、３−アミノピロリジン、４−アミノピペリジン、１−（２−アミノエチル）ピペラジン、４−（２−アミノエチル）モルホリン、ポリエチレンイミン、１，４−ジアミノブタン、１，３−ジアミノペンタン、１，５−ジアミノペンタン、２−メチル−１，５−ジアミノプロパン、１，７−ジアミノヘプタン、１，８−ジアミノオクタン、２，２，４−トリメチル−１，６−ヘキサンジアミン、２，４，４−トリメチル−１，６−ヘキサンジアミン、１，９−ジアミノノナン、１，１０−ジアミノデカン、１，１２−ジアミノドデカン、Ｎ−メチル−１，３−プロパンジアミン、Ｎ−エチル−１，３−プロパンジアミン、Ｎ−イソプロピル−１，３−プロパンジアミン、Ｎ，Ｎ−ジメチル−１，３−プロパンジアミン、Ｎ，Ｎ’−ジメチル−１，３−プロパンジアミン、Ｎ，Ｎ’−ジエチル−１，３−プロパンジアミン、Ｎ，Ｎ’−ジイソプロピル−１，３−プロパンジアミン、Ｎ，Ｎ，Ｎ’−トリメチル−１，３−プロパンジアミン、２−ブチル−２−エチル−１，５−ペンタンジアミン、Ｎ，Ｎ’−ジメチル−１，６−ヘキサンジアミン、３，３’−ジアミノ−Ｎ−メチルジプロピルアミン、Ｎ−（３−アミノプロピル）−１，３−プロパンジアミン、スペルミジン、ビス（ヘキサメチレン）トリアミン、Ｎ，Ｎ’，Ｎ”−トリメチルビス（ヘキサメチレン）トリアミン、４−アミノメチル−１，８−オクタンジアミン、Ｎ，Ｎ’−ビス（３−アミノプロピル）−１，３−プロパンジアミン、スペルミン、４，４’−メチレンビス（シクロヘキシルアミン）、１，２−ジアミノシクロヘキサン、１，４−ジアミノシクロヘキサン、１，３−シクロヘキサンビス（メチルアミン）、１，４−シクロヘキサンビス（メチルアミン）、１，２−ビス（アミノエトキシ）エタン、４，９−ジオキサ−１，１２−ドデカンジアミン、４，７，１０−トリオキサ−１，１３−トリデカンジアミン、１，３−ジアミノヒドロキシプロパン、４，４’−メチレンジピペリジン、４−（アミノメチル）ピペリジン、３−（４−アミノブチル）ピペリジン、１−アミノインダン、２−アミノインダン、Ｎ−（２−アミノエチル）−１，３−プロパンジアミン、２−（アミノエチル）−２−メチル−１，３−プロパンジアミン、ジエチレントリアミン、更には下記に例示されるジアミン化合物等が挙げられる。
【００５１】
【化４】
2011027980.tif 000006
【００５２】
【化５】
2011027980.tif 000007
【００５３】
上記一般式（２）で示される塩基発生剤は、具体的には下記に例示される。ここでＲ４、Ｒ５は前述の通りである。
【化６】
2011027980.tif 000008
【００５４】
【化７】
2011027980.tif 000009
【００５５】
【化８】
2011027980.tif 000010
【００５６】
上記一般式（３）で示される塩基発生剤は、具体的には下記に例示される。Ｒ９〜Ｒ１１は前述の通りである。
【化９】
2011027980.tif 000011
【００５７】
【化１０】
2011027980.tif 000012
【００５８】
【化１１】
2011027980.tif 000013
【００５９】
【化１２】
2011027980.tif 000014
【００６０】
上記一般式（４）で示される塩基発生剤は、具体的には下記に例示される。ここでＲ１８、Ｒ１９は前述の通りである。
【化１３】
2011027980.tif 000015
【００６１】
【化１４】
2011027980.tif 000016
【００６２】
上記一般式（５）で示される塩基発生剤は、具体的には下記に例示される。Ｒ２３〜Ｒ２５は前述の通りである。
【化１５】
2011027980.tif 000017
【００６３】
【化１６】
2011027980.tif 000018
【００６４】
上記一般式（６）で示される塩基発生剤は、具体的には下記に例示される。ここでＲ３１、Ｒ３２は前述の通りである。
【化１７】
2011027980.tif 000019
【００６５】
上記一般式（７）で示される塩基発生剤は、具体的には下記に例示される。ここでＲ３５〜Ｒ３７は前述の通りである。
【化１８】
2011027980.tif 000020
【００６６】
【化１９】
2011027980.tif 000021
【００６７】
【化２０】
2011027980.tif 000022
【００６８】
上記塩基発生剤の添加量としてはベース樹脂１００重量部に対して０．０１〜２０重量部、好ましくは０．０５〜１５重量部の範囲で添加することができる。
フォトレジストのベース樹脂としては、例えば特開２００８−１２２９３２号（００５０）−（０１０６）段落記載の樹脂を用いることができる。酸発生剤としては、（０１０７）−（０１２５）段落記載の材料を用いることができ、溶媒としては、（０１３０）−（０１３１）段落記載の材料を用いることができ、アミンクエンチャーとしては、（０１３２）−（０１５１）段落記載の材料を用いることができ、界面活性剤としては、（０１５２）−（０１５３）段落記載の材料を用いることができ、その他添加剤としては（０１５４）−（０１８２）段落記載の材料を用いることができる。
【００６９】
本発明のパターン形成方法に用いるフォトレジストは、水を用いる液浸リソグラフィーに適用することができる。フォトレジストの撥水性を高めるための添加剤をレジスト組成物に添加することができ、この様な添加剤としては、例えば特開２００７−２９７５９０号、特開２００８−１２２９３２号、特開２００８−８８３４３号、特開２００９−９８６３８号に記載されている材料を用いることができる。
【００７０】
レジストの上に保護膜を適用させることもできる。保護膜としては、アルカリ現像液に可溶で撥水性を向上させる高分子化合物を、フォトレジストを溶解させない炭素数４〜８のアルコールや炭素数８〜１２のエーテルに溶解させた組成物であり、例えば特開２００６−９１７９８号、特開２００８−１１１０８９号、特開２００８−８１７１６号記載の材料を用いることができる。
【００７１】
ここで、本発明について図面を参照にしながらさらに詳細に説明するが、本発明はこれらに限定されるものではない。
図１は、本発明のパターン形成方法の一例を示す概略図である。
基板１上に被加工層２とカーボン膜３を形成した被加工基板上に、塩基発生剤を含むフォトレジスト膜材料を用いてフォトレジスト膜を形成した後、高エネルギー線で露光し、更に現像液を用いて現像して、フォトレジストパターン４を形成する（図１−１）。フォトレジストパターン４上に塩基性物質の作用により架橋可能なシロキサン結合を有する珪素化合物を含む溶液を塗布して、珪素化合物膜５を形成する（図１−２）。ベークによってフォトレジストパターン４からアミン化合物を発生させ、アミン化合物を珪素化合物膜５内に拡散させ触媒として作用させることによって、珪素化合物内のシロキサンポリマーをフォトレジストパターン４近傍で架橋させて架橋部６を形成する(図１−３)。熱処理温度は７０〜２００℃、好ましくは８０〜１８０℃、熱処理時間は１〜５００秒、好ましくは１〜３００秒とすることができる。未架橋の珪素化合物を剥離し、レジストパターンの周りに珪素化合物の架橋部６のみを残存させる（図１−４）。未架橋のシロキサンポリマーの剥離は、シロキサンポリマーの溶媒やアルカリ現像液、あるいはフォトレジスト組成物に用いられる溶媒を用いることができる。未架橋の珪素化合物の除去後に再度ベークすることによってシロキサンポリマーの架橋密度を高めてスペーサーの剛直性を上げてエッチング耐性を上げることもできる。フォトレジストパターンの外側に形成した珪素化合物の架橋部６のうち、レジストパターンの上部の架橋部をドライエッチングでエッチバックし、レジストパターンの側壁にスペーサー７を形成する（図１−５）。スペーサーをマスクにしてカーボン膜３をエッチングすると同時にレジストパターンの除去を行い（図１−６）、エッチング加工後のカーボン膜３’をマスクにして被加工基板をエッチング加工し、被加工層パターン２’を得る（図１−７）。
【００７２】
珪素酸化膜はＣＶＤ法やＡＬＤ法でもレジストパターンの周りに珪素酸化膜を形成することもできるが、本発明の方法ではスピンコーターシステムで形成可能であり、真空チャンバーを経由することがない分だけスループットを稼ぐことができるし、４００℃〜６００℃以上といった高温が必要になることもない。従って、フォトレジストパターンを高温で劣化させることもない。
【００７３】
本発明において、シロキサン結合を有する珪素化合物は、塩基性物質の作用により架橋するものであれば特に限定はされないが、例えば、下記一般式（１）に示されるモノマーの加水分解縮合物を用いることができる。
Ｒ４１ｍ１Ｒ４２ｍ２Ｒ４３ｍ３Ｓｉ（ＯＲ）（４−ｍ１−ｍ２−ｍ３）  （１）
（Ｒは炭素数１〜３のアルキル基であり、Ｒ４１、Ｒ４２、Ｒ４３はそれぞれ独立して、水素原子又は炭素数１〜３０の１価の有機基であり、ｍ１、ｍ２、ｍ３はそれぞれ独立して、０又は１である。）
本発明に用いられるシロキサン結合を有する珪素化合物は、上記一般式（１）で示されるモノマーから選ばれる１種又は２種以上の混合物を加水分解したものを用いることができる。
【００７４】
ここで、有機基は炭素を含む基の意味であり、更に水素を含み、また窒素、酸素、硫黄、ケイ素等を含んでもよい。Ｒ４１，Ｒ４２，Ｒ４３の有機基としては、直鎖状、分岐状、環状のアルキル基、アルケニル基、アルキニル基、アリール基、アラルキル基等の非置換の１価炭化水素基、及びこれらの基の水素原子の１個又はそれ以上がエポキシ基、エステル基、アルコキシ基、ヒドロキシ基等で置換された基や、−Ｏ−，−ＣＯ−，−ＯＣＯ−，−ＣＯＯ−，−ＯＣＯＯ−が介在された基等の後述する一般式（９）で示される基、ケイ素−ケイ素結合を含む有機基等を挙げることができる。
【００７５】
上記一般式（１）で示されるモノマーのＲ４１、Ｒ４２、Ｒ４３として好ましいものは、水素原子、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、２−エチルブチル基、３−エチルブチル基、２，２−ジエチルプロピル基、シクロペンチル基、ｎ−ヘキシル基、シクロヘキシル基等のアルキル基、ビニル基、アリル基等のアルケニル基、エチニル基等のアルキニル基、更に光吸収性基としてフェニル基、トリル基等のアリ−ル基、ベンジル基、フェニチル基等のアラルキル基が挙げられる。
【００７６】
例えば、ｍ１＝０、ｍ２＝０、ｍ３＝０であるテトラアルコキシシランとして、テトラメトキシシラン、テトラエトキシシラン、テトラ−ｎ−プロポキシシラン、テトラ−ｉｓｏ−プロポキシシランをモノマーとして例示できる。好ましくは、テトラメトキシシラン、テトラエトキシシランである。
【００７７】
例えば、ｍ１＝１、ｍ２＝０、ｍ３＝０であるトリアルコキシシランとして、トリメトキシシラン、トリエトキシシラン、トリ−ｎ−プロポキシシラン、トリ−ｉｓｏ−プロポキシシラン、メチルトリメトキシシラン、メチルトリエトキシシラン、メチルトリ−ｎ−プロポキシシラン、メチルトリ−ｉｓｏ−プロポキシシラン、エチルトリメトキシシラン、エチルトリエトキシシラン、エチルトリ−ｎ−プロポキシシラン、エチルトリ−ｉｓｏ−プロポキシシラン、ビニルトリメトキシシラン、ビニルトリエトキシシラン、ビニルトリ−ｎ−プロポキシシラン、ビニルトリ−ｉｓｏ−プロポキシシラン、ｎ−プロピルトリメトキシシラン、ｎ−プロピルトリエトキシシラン、ｎ−プロピルトリ−ｎ−プロポキシシラン、ｎ−プロピルトリ−ｉｓｏ−プロポキシシラン、ｉ−プロピルトリメトキシシラン、ｉ−プロピルトリエトキシシラン、ｉ−プロピルトリ−ｎ−プロポキシシラン、ｉ−プロピルトリ−ｉｓｏ−プロポキシシラン、ｎ−ブチルトリメトキシシラン、ｎ−ブチルトリエトキシシラン、ｎ−ブチルトリ−ｎプロポキシシラン、ｎ−ブチルトリ−ｉｓｏ−プロポキシシラン、ｓｅｃ−ブチルトリメトキシシラン、ｓｅｃ−ブチル−トリエトキシシラン、ｓｅｃ−ブチル−トリ−ｎ−プロポキシシラン、ｓｅｃ−ブチル−トリ−ｉｓｏ−プロポキシシラン、ｔ−ブチルトリメトキシシラン、ｔ−ブチルトリエトキシシラン、ｔ−ブチルトリ−ｎプロポキシシラン、ｔ−ブチルトリ−ｉｓｏ−プロポキシシラン、シクロプロピルトリメトキシシラン、シクロプロピルトリエトキシシラン、シクロプロピル−トリ−ｎ−プロポキシシラン、シクロプロピル−トリ−ｉｓｏ−プロポキシシラン、シクロブチルトリメトキシシラン、シクロブチルトリエトキシシラン、シクロブチル−トリ−ｎ−プロポキシシラン、シクロブチル−トリ−ｉｓｏ−プロポキシシラン、シクロペンチルトリメトキシシラン、シクロペンチルトリエトキシシラン、シクロペンチル−トリ−ｎ−プロポキシシラン、シクロペンチル−トリ−ｉｓｏ−プロポキシシラン、シクロヘキシルトリメトキシシラン、シクロヘキシルトリエトキシシラン、シクロヘキシル−トリ−ｎ−プロポキシシラン、シクロヘキシル−トリ−ｉｓｏ−プロポキシシラン、シクロヘキセニルトリメトキシシラン、シクロヘキセニルトリエトキシシラン、シクロヘキセニル−トリ−ｎ−プロポキシシラン、シクロヘキセニル−トリ−ｉｓｏ−プロポキシシラン、シクロヘキセニルエチルトリメトキシシラン、シクロヘキセニルエチルトリエトキシシラン、シクロヘキセニルエチル−トリ−ｎ−プロポキシシラン、シクロヘキセニルエチルトリ−ｉｓｏ−プロポキシシラン、シクロオクタニルトリメトキシシラン、シクロオクタニルトリエトキシシラン、シクロオクタニル−トリ−ｎ−プロポキシシラン、シクロオクタニル−トリ−ｉｓｏ−プロポキシシラン、シクロペンタジエニルプロピルトリメトキシシラン、シクロペンタジエニルプロピルトリエトキシシラン、シクロペンタジエニルプロピル−トリ−ｎ−プロポキシシラン、シクロペンタジエニルプロピル−トリ−ｉｓｏ−プロポキシシラン、ビシクロヘプテニルトリメトキシシラン、ビシクロヘプテニルトリエトキシシラン、ビシクロヘプテニル−トリ−ｎ−プロポキシシラン、ビシクロヘプテニル−トリ−ｉｓｏ−プロポキシシラン、ビシクロヘプチルトリメトキシシラン、ビシクロヘプチルトリエトキシシラン、ビシクロヘプチル−トリ−ｎ−プロポキシシラン、ビシクロヘプチル−トリ−ｉｓｏ−プロポキシシラン、アダマンチルトリメトキシシラン、アダマンチルトリエトキシシラン、アダマンチル−トリ−ｎ−プロポキシシラン、アダマンチル−トリ−ｉｓｏ−プロポキシシラン等を例示できる。また、光吸収性モノマーとして、フェニルトリメトキシシラン、フェニルトリエトキシシラン、フェニルトリ−ｎ−プロポキシシラン、フェニルトリ−ｉｓｏ−プロポキシシラン、ベンジルトリメトキシシラン、ベンジルトリエトキシシラン、ベンジルトリ−ｎ−プロポキシシラン、ベンジルトリ−ｉｓｏ−プロポキシシラン、トリルトリメトキシシラン、トリルトリエトキシシラン、トリルトリ−ｎ−プロポキシシラン、トリルトリ−ｉｓｏ−プロポキシシラン、フェネチルトリメトキシシラン、フェネチルトリエトキシシラン、フェネチルトリ−ｎ−プロポキシシラン、フェネチルトリ−ｉｓｏ−プロポキシシラン、ナフチルトリメトキシシラン、ナフチルトリエトキシシラン、ナフチルトリ−ｎ−プロポキシシラン、ナフチルトリ−ｉｓｏ−プロポキシシラン等を例示できる。
【００７８】
好ましくは、メチルトリメトキシシラン、メチルトリエトキシシラン、エチルトリメトキシシラン、エチルトリエトキシシラン、ビニルトリメトキシシラン、ビニルトリエトキシシラン、ｎ−プロピルトリメトキシシラン、ｎ−プロピルトリエトキシシラン、ｉｓｏ−プロピルトリメトキシシラン、ｉｓｏ−プロピルトリエトキシシラン、ｎ−ブチルトリメトキシシラン、ｎ−ブチルトリエトキシシラン、ｉｓｏ−ブチルトリメトキシシラン、ｉｓｏ−ブチルトリエトキシシラン、アリルトリメトキシシラン、アリルトリエトキシシラン、シクロペンチルトリメトキシシラン、シクロペンチルトリエトキシシラン、シクロヘキシルトリメトキシシラン、シクロヘキシルトリエトキシシラン、シクロヘキセニルトリメトキシシラン、シクロヘキセニルトリエトキシシラン、フェニルトリメトキシシラン、フェニルトリエトキシシラン、ベンジルトリメトキシシラン、ベンジルトリエトキシシラン、フェネチルトリメトキシシラン、フェネチルトリエトキシシランである。
【００７９】
例えば、ｍ１＝１、ｍ２＝１、ｍ３＝０であるジアルコキシシランとして、ジメチルジメトキシシラン、ジメチルジエトキシシラン、メチルエチルジメトキシシラン、メチルエチルジエトキシシラン、ジメチル−ジ−ｎ−プロポキシシラン、ジメチル−ジ−ｉｓｏ−プロポキシシラン、ジエチルジメトキシシラン、ジエチルジエトキシシラン、ジエチル−ジ−ｎ−プロポキシシラン、ジエチル−ジ−ｉｓｏ−プロポキシシラン、ジ−ｎ−プロピルジメトキシシラン、ジ−ｎ−プロピルジエトキシシラン、ジ−ｎ−プロピル−ジ−ｎ−プロポキシシラン、ジ−ｎ−プロピル−ジ−ｉｓｏ−プロポキシシラン、ジ−ｉｓｏ−プロピルジメトキシシラン、ジ−ｉｓｏ−プロピルジエトキシシラン、ジｉｓｏ−プロピル−ジ−ｎ−プロポキシシラン、ジ−ｉｓｏ−プロピル−ジ−ｉｓｏ−プロポキシシラン、ジ−ｎ−ブチルジメトキシシラン、ジ−ｎ−ブチルジエトキシシラン、ジ−ｎ−ブチルジ−ｎ−プロポキシシラン、ジ−ｎ−ブチル−ジ−ｉｓｏ−プロポキシシラン、ジ−ｓｅｃ−ブチルジメトキシシラン、ジ−ｓｅｃ−ブチルジエトキシシラン、ジ−ｓｅｃ−ブチル−ジ−ｎ−プロポキシシラン、ジ−ｓｅｃ−ブチル−ジ−ｉｓｏ−プロポキシシラン、ジ−ｔ−ブチルジメトキシシラン、ジ−ｔ−ブチルジエトキシシラン、ジ−ｔ−ブチル−ジ−ｎ−プロポキシシラン、ジ−ｔ−ブチル−ジ−ｉｓｏ−プロポキシシラン、ジ−シクロプロピルジメトキシシラン、ジ−シクロプロピルジエトキシシラン、ジ−シクロプロピル−ジ−ｎ−プロポキシシラン、ジ−シクロプロピル−ジ−ｉｓｏ−プロポキシシラン、ジ−シクロブチルジメトキシシラン、ジ−シクロブチルジエトキシシラン、ジ−シクロブチル−ジ−ｎ−プロポキシシラン、ジ−シクロブチル−ジ−ｉｓｏ−プロポキシシラン、ジ−シクロペンチルジメトキシシラン、ジ−シクロペンチルジエトキシシラン、ジ−シクロペンチル−ジ−ｎ−プロポキシシラン、ジ−シクロペンチル−ジ−ｉｓｏ−プロポキシシラン、ジ−シクロヘキシルジメトキシシラン、ジ−シクロヘキシルジエトキシシラン、ジ−シクロヘキシル−ジ−ｎ−プロポキシシラン、ジ−シクロヘキシル−ジ−ｉｓｏ−プロポキシシラン、ジ−シクロヘキセニルジメトキシシラン、ジ−シクロヘキセニルジエトキシシラン、ジ−シクロヘキセニル−ジ−ｎ−プロポキシシラン、ジ−シクロヘキセニル−ジ−ｉｓｏ−プロポキシシラン、ジ−シクロヘキセニルエチルジメトキシシラン、ジ−シクロヘキセニルエチルジエトキシシラン、ジ−シクロヘキセニルエチル−ジ−ｎ−プロポキシシラン、ジ−シクロヘキセニルエチル−ジ−ｉｓｏ−プロポキシシラン、ジ−シクロオクタニルジメトキシシラン、ジ−シクロオクタニルジエトキシシラン、ジ−シクロオクタニル−ジ−ｎ−プロポキシシラン、ジ−シクロオクタニル−ジ−ｉｓｏ−プロポキシシラン、ジ−シクロペンタジエニルプロピルジメトキシシラン、ジ−シクロペンタジエニルプロピルジエトキシシラン、ジ−シクロペンタジエニルプロピル−ジ−ｎ−プロポキシシラン、ジ−シクロペンタジエニルプロピル−ジ−ｉｓｏ−プロポキシシラン、ビス−ビシクロヘプテニルジメトキシシラン、ビス−ビシクロヘプテニルジエトキシシラン、ビス−ビシクロヘプテニル−ジ−ｎ−プロポキシシラン、ビス−ビシクロヘプテニル−ジ−ｉｓｏ−プロポキシシラン、ビス−ビシクロヘプチルジメトキシシラン、ビス−ビシクロヘプチルジエトキシシラン、ビス−ビシクロヘプチル−ジ−ｎ−プロポキシシラン、ビス−ビシクロヘプチル−ジ−ｉｓｏ−プロポキシシラン、ビス−アダマンチルジメトキシシラン、ビス−アダマンチルジエトキシシラン、ビス−アダマンチル−ジ−ｎ−プロポキシシラン、ビス−アダマンチル−ジ−ｉｓｏ−プロポキシシラン等を例示できる。また、光吸収性モノマーとして、ジフェニルジメトキシシラン、ジフェニル−ジ−エトキシシラン、メチルフェニルジメトキシシラン、メチルフェニルジエトキシシラン、ジフェニル−ジ−ｎプロポキシシラン、ジフェニル−ジ−ｉｓｏ−プロポキシシラン等を例示できる。
【００８０】
好ましくは、ジメチルジメトキシシラン、ジメチルジエトキシシラン、ジエチルジメトキシシラン、ジエチルジエトキシシラン、メチルエチルジメトキシシラン、メチルエチルジエトキシシラン、ジ−ｎ−プロピル−ジ−メトキシシラン、ジ−ｎ−ブチルジ−メトキシシラン、メチルフェニルジメトキシシラン、メチルフェニルジエトキシシラン等を例示できる。
【００８１】
例えば、ｍ１＝１、ｍ２＝１、ｍ３＝１であるモノアルコキシシランとして、トリメチルメトキシシラン、トリメチルエトキシシラン、ジメチルエチルメトキシシラン、ジメチルエチルエトキシシラン等を例示できる。また、光吸収性モノマーとして、ジメチルフェニルメトキシシラン、ジメチルフェニルエトキシシラン、ジメチルベンジルメトキシシラン、ジメチルベンジルエトキシシラン、ジメチルフェネチルメトキシシラン、ジメチルフェネチルエトキシシラン等を例示できる。
【００８２】
好ましくは、トリメチルメトキシシラン、ジメチルエチルメトキシシラン、ジメチルフェニルメトキシシラン、ジメチルベンジルメトキシシラン、ジメチルフェネチルメトキシシラン等を例示できる。
【００８３】
上記Ｒ４１，Ｒ４２，Ｒ４３で表される有機基の別の例として、炭素−酸素単結合又は炭素−酸素二重結合を１以上有する有機基を挙げることができる。具体的には、エポキシ基、エステル基、アルコキシ基、ヒドロキシ基からなる群から選択される１以上の基を有する有機基である。上記一般式（１）中の炭素−酸素単結合、炭素−酸素二重結合の１以上を有する有機基は、例として下記一般式（９）で示されるものを挙げることができる。
【００８４】
（Ｐ−Ｑ１−（Ｓ１）ｖ１−Ｑ２−）ｕ−（Ｔ）ｖ２−Ｑ３−（Ｓ２）ｖ３−Ｑ４−    （９）
（式中、Ｐは水素原子、ヒドロキシル基、下記式で示されるエポキシ環を有する基、
【化２１】
2011027980.tif 000023
炭素数１〜４のアルコキシ基、炭素数１〜６のアルキルカルボニルオキシ基、又は炭素数１〜６のアルキルカルボニル基であり、Ｑ１とＱ２とＱ３とＱ４は各々独立して−ＣｑＨ（２ｑ−ｐ）Ｐｐ−（式中、Ｐは上記と同様であり、ｐは０〜３の整数であり、ｑは０〜１０の整数である。）、ｕは０〜３の整数であり、Ｓ１とＳ２は各々独立して−Ｏ−、−ＣＯ−、−ＯＣＯ−、−ＣＯＯ−又は−ＯＣＯＯ−を表す。ｖ１、ｖ２、ｖ３は、各々独立して０又は１を表す。これらとともに、Ｔは脂環又は芳香環からなる２価の基であり、Ｔの例を以下に示す。ＴにおいてＱ２とＱ３と結合する位置は、特に限定されないが、立体的な要因による反応性や反応に用いる市販試薬の入手性等を考慮して適宜選択できる。）
【００８５】
【化２２】
2011027980.tif 000024
【００８６】
上記一般式（１）中の炭素−酸素単結合又は炭素−酸素二重結合を１以上有する有機基の好ましい例として、以下のものが挙げられる。なお、下記式中において、（Ｓｉ）はＳｉとの結合箇所を示すために記載した。
【００８７】
【化２３】
2011027980.tif 000025
【００８８】
【化２４】
2011027980.tif 000026
【００８９】
【化２５】
2011027980.tif 000027
【００９０】
また、Ｒ４１，Ｒ４２，Ｒ４３の有機基の例として、ケイ素−ケイ素結合を含む有機基を用いることもできる。具体的には下記のものを挙げることができる。
【００９１】
【化２６】
2011027980.tif 000028
【００９２】
これらのモノマーから１種又は２種類以上を選択して、反応前又は反応中に混ぜてケイ素含有化合物を形成する反応原料とすることができる。
【００９３】
また、シロキサン結合を有する珪素化合物を含む溶液に含有される溶媒としては、水、及び／又は炭素数１〜８のアルコールが好ましく用いられ、中でも、フォトレジストパターンを溶解しないものがより好ましく用いられる。
フォトレジストパターンを溶解させない溶媒とは、水、炭素数３〜８のアルコール及びこれらの混合溶媒である。炭素数３〜８のアルコールは具体的には、ｎ−プロパノール、イソプロピルアルコール、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−ジエチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール等を挙げることが出来る。
また、炭素数１及び２のアルコールは、水と混合することにより、フォトレジストの溶解性を調整可能な溶媒として用いることが出来る。
【００９４】
本発明のパターン形成方法に用いられる、シロキサン結合を有する珪素化合物を含む溶液には、珪素化合物を安定化させるため、安定剤として炭素数が１〜３０の１価又は２価以上の有機酸を添加することが出来る。このとき添加する酸としては、ギ酸、酢酸、プロピオン酸、シクロプロパンカルボン酸、ブタン酸、シクロブタンカルボン酸、ペンタン酸、シクロペンタンカルボン酸、シクロペンタン酢酸、ヘキサン酸、シクロヘキサンカルボン酸、シクロヘキサン酢酸、ノルボルネンカルボン酸、ノルボルネン酢酸、ノルボルナンカルボン酸、ノルボルナン酢酸、トリシクロデカンカルボン酸、テトラシクロデカンカルボン酸、テトラシクロドデカンカルボン酸、アダマンタンカルボン酸、アダマンタン酢酸、３−メチルブタン酸、ビニル酢酸、ペンタン酸、ヘキサン酸、ヘプタン酸、オクタン酸、ノナン酸、デカン酸、オレイン酸、ステアリン酸、リノール酸、リノレン酸、安息香酸、フタル酸、イソフタル酸、テレフタル酸、サリチル酸、トリフルオロ酢酸、モノクロロ酢酸、ジクロロ酢酸、トリクロロ酢酸、シュウ酸、マロン酸、メチルマロン酸、エチルマロン酸、プロピルマロン酸、ブチルマロン酸、ジメチルマロン酸、ジエチルマロン酸、乳酸、プロピン酸、コハク酸、メチルコハク酸、グルタル酸、アジピン酸、ピメリン酸、イタコン酸、マレイン酸、フマル酸、シトラコン酸、クエン酸、アクリル酸、メタクリル酸、ナフタレンカルボン酸、スチレンカルボン酸、アセチレンカルボン酸、ビニル酢酸、シアノ酢酸、メトキシ酢酸、ニトロ酢酸、アセト酢酸、クロロブタン酸、アリルカルボン酸、フェニル酢酸等を例示することができる。この中でもシュウ酸、マレイン酸、ギ酸、酢酸、プロピオン酸、クエン酸等が好ましい。また、安定性を保つため、２種類以上の酸を混合して使用してもよい。
添加量は組成物に含まれる珪素化合物の総量１００質量部に対して０．００１〜２５質量部、好ましくは０．０１〜１５質量部、より好ましくは０．１〜５質量部である。あるいは、上記有機酸を組成物のｐＨに換算して、好ましくは０≦ｐＨ≦７、より好ましくは、０．３≦ｐＨ≦６．５、更に好ましくは０．５≦ｐＨ≦６となるように配合することがよい。
【００９５】
酸の添加は、ベークによるシロキサンポリマーの架橋時にフォトレジストパターンからのアミンの拡散を制御する役割を果たす。酸が添加されていれば、アミンの拡散距離にばらつきが生じることもなく、架橋後のパターンのラインエッジラフネスが劣化することもない。
【００９６】
更に、安定剤として環状エーテルを置換基として有する１価又は２価以上のアルコール、特に以下の構造で示されるエーテル化合物を添加するとシロキサン結合を有する有機珪素化合物を含む膜形成用組成物の安定性を向上させることができる。このようなものとして、下記に示す化合物を挙げることができる。
【００９７】
【化２７】
2011027980.tif 000029
【００９８】
【化２８】
2011027980.tif 000030
【００９９】
ここで、Ｒ90aは、水素原子、炭素数１〜１０の直鎖状、分岐状もしくは環状の１価炭化水素基、Ｒ91Ｏ−（ＣＨ2ＣＨ2Ｏ）n1−（ＣＨ2）n2−（ここで、０≦ｎ１≦５、０≦ｎ２≦３、Ｒ91は水素原子又はメチル基）、又はＲ92Ｏ−〔ＣＨ（ＣＨ3）ＣＨ2Ｏ〕n3−（ＣＨ2）n4−（ここで、０≦ｎ３≦５、０≦ｎ４≦３、Ｒ92は水素原子又はメチル基）であり、Ｒ90bは、水酸基、１個もしくは２個以上の水酸基を有する炭素数１〜１０の直鎖状、分岐状もしくは環状の１価炭化水素基、ＨＯ−（ＣＨ2ＣＨ2Ｏ）n5−（ＣＨ2）n6−（ここで、１≦ｎ５≦５、１≦ｎ６≦３）、又はＨＯ−〔ＣＨ（ＣＨ3）ＣＨ2Ｏ〕n7−（ＣＨ2）n8−（ここで、１≦ｎ７≦５、１≦ｎ８≦３）である。
【０１００】
なお、上記安定剤は１種を単独で又は２種以上を組み合わせて用いることができる。安定剤の添加量は、ベースポリマー１００質量部に対して、好ましくは０．００１〜５０質量部、より好ましくは０．０１〜４０質量部である。また、これらの安定剤は１種を単独で又は２種以上を混合して使用することができる。これらのうち、好ましい構造はクラウンエーテル誘導体と橋頭位が酸素原子であるビシクロ環を置換基として有する化合物である。
このような安定剤を添加すると、酸の電荷がより安定化し、組成物中の有機珪素化合物の安定化に寄与する。
【０１０１】
本発明では、基板上にフォトレジスト膜を直接形成することもできるが、図１に示すように、基板１上にフォトレジスト膜を形成する前に、被加工層２を形成してもよく、その上にカーボン膜３を形成してもよい。
【０１０２】
本発明において、基板としては、シリコン基板が一般的に用いられる。基板上に形成される被加工層としては、ＳｉＯ２、ＳｉＮ、ＳｉＯＮ、ＳｉＯＣ、ｐ−Ｓｉ、α−Ｓｉ、ＴｉＮ、ＷＳｉ、ＢＰＳＧ、ＳＯＧ、Ｃｒ、ＣｒＯ、ＣｒＯＮ、ＭｏＳｉ、低誘電膜及びそのエッチングストッパー膜が挙げられ、フォトレジスト膜とは異なるものが用いられる。
【０１０３】
カーボン膜は被加工層上に形成することが好ましい。このカーボン膜はＣＶＤ法で形成しても良く、スピンコート法で形成しても良い。カーボン膜の炭素含有率は７５重量％以上であり、好ましくは８０重量％以上であり、更に好ましくは８５重量％以上である。炭素の割合が８０％以上の下層膜を適用する３層レジストプロセスによるパターン形成方法が特許３５０４２４７号に示されている。炭素密度の高い下層膜を用いることによって、エッチング中の下層膜パターンの変形や寸法変化が小さく被加工層をエッチング加工できる。本発明のパターン形成方法に於いても、炭素密度の高い下層膜によって、被加工層エッチングにおける寸法制御性の向上が期待できる。スピンコート法によるカーボン膜としては、例えば特許３９８１８２５号、特開２００５−１２８５０９号、特開２００６−２９３２９８号、特開２００７−１９９６５３号に開示されている。
【０１０４】
カーボン膜とフォトレジスト膜との間に有機反射防止膜を敷いても良い。カーボン膜は波長１９３ｎｍでのｋ値が０．３以上のものが多く、カーボン膜からフォトレジスト膜への基板反射が１％を超えてしまう。基板反射率が１％以上の基板では定在波の発生によりレジスト形状が劣化し、寸法均一性が劣化する。基板反射率を１％以下に抑えるためには、カーボン膜とレジストの間に、ｋ値が０．０５〜０．２に調整された有機反射防止膜を形成することが効果的である。カーボン膜と、有機反射防止膜の２層の反射防止膜による反射防止効果は優れており、１．０以上のＮＡを用いて入射角度が大きく反射率が高い液浸リソグラフィーに於いても１％以下の基板反射率に抑えることが出来る。
【０１０５】
フォトレジスト膜の厚さとしては、１０〜１，０００ｎｍ、特に２０〜５００ｎｍであることが好ましい。このフォトレジスト膜は、露光前に加熱（プリベーク）を行うが、この条件としては６０〜１８０℃、特に７０〜１５０℃で１０〜３００秒間、特に１５〜２００秒間行うことが好ましい。
【０１０６】
露光は波長１４０〜２５０ｎｍの高エネルギー線、その中でもＡｒＦエキシマレーザーによる１９３ｎｍの露光が最も好ましく用いられる。露光は大気中や窒素気流中のドライ雰囲気でもよいし、水中の液浸露光であってもよい。ＡｒＦ液浸リソグラフィーにおいては液浸溶媒として純水、又はアルカンなどの屈折率が１以上で露光波長に高透明の液体が用いられる。液浸リソグラフィーでは、プリベーク後のレジスト膜と投影レンズの間に、純水やその他の液体を挿入する。これによってＮＡが１．０以上のレンズ設計が可能となり、より微細なパターン形成が可能になる。液浸リソグラフィーはＡｒＦリソグラフィーを４５ｎｍノードまで延命させるための重要な技術である。液浸露光の場合は、レジスト膜上に残った水滴残りを除去するための露光後の純水リンス（ポストソーク）を行ってもよいし、レジスト膜からの溶出物を防ぎ、膜表面の滑水性を上げるために、プリベーク後のレジスト膜上に保護膜を形成させてもよい。液浸リソグラフィーに用いられるレジスト保護膜としては、例えば、水に不溶でアルカリ現像液に溶解する１，１，１，３，３，３−ヘキサフルオロ−２−プロパノール残基を有する高分子化合物をベースとし、炭素数４以上のアルコール系溶剤、炭素数８〜１２のエーテル系溶剤、及びこれらの混合溶媒に溶解させた材料が好ましい。フォトレジスト膜形成後に、純水リンス（ポストソーク）を行うことによって膜表面からの酸発生剤などの抽出、あるいはパーティクルの洗い流しを行ってもよいし、露光後に膜上に残った水を取り除くためのリンス（ポストソーク）を行ってもよい。
【０１０７】
露光における露光量は１〜２００ｍＪ／ｃｍ２程度、好ましくは１０〜１００ｍＪ／ｃｍ２程度となるように露光することが好ましい。次に、ホットプレート上で６０〜１５０℃、１〜５分間、好ましくは８０〜１２０℃、１〜３分間ポストエクスポジュアーベーク（ＰＥＢ）する。
【０１０８】
更に、０．１〜５質量％、好ましくは２〜３質量％テトラメチルアンモニウムヒドロキシド（ＴＭＡＨ）等のアルカリ水溶液の現像液を用い、０．１〜３分間、好ましくは０．５〜２分間、浸漬（ｄｉｐ）法、パドル（ｐｕｄｄｌｅ）法、スプレー（ｓｐｒａｙ）法等の常法により現像することにより基板上に目的のパターンが形成される。
【実施例】
【０１０９】
以下、合成例、実施例及び比較例を示して本発明を具体的に説明するが、本発明は下記実施例等に制限されるものではない。なお、重量平均分子量（Ｍｗ）はＧＰＣによるポリスチレン換算重量平均分子量を示す。
【０１１０】
［合成例］
フォトレジスト膜材料に添加されるベースポリマーとして、各々のモノマーを組み合わせてテトラヒドロフラン溶媒下で共重合反応を行い、メタノールに晶出し、更にヘキサンで洗浄を繰り返した後に単離、乾燥して、以下に示す組成のベースポリマー（ポリマー１〜３）を得た。得られた各ベースポリマーの組成は１Ｈ−ＮＭＲ、分子量及び分散度はゲルパーミエーションクロマトグラフにより確認した。
【０１１１】
ポリマー１
分子量（Ｍｗ）＝８，１００
分散度（Ｍｗ／Ｍｎ）＝１．７７
【化２９】
2011027980.tif 000031
【０１１２】
ポリマー２
分子量（Ｍｗ）＝８，９００
分散度（Ｍｗ／Ｍｎ）＝１．７２
【化３０】
2011027980.tif 000032
【０１１３】
ポリマー３
分子量（Ｍｗ）＝７，４００
分散度（Ｍｗ／Ｍｎ）＝１．７９
【化３１】
2011027980.tif 000033
【０１１４】
［シロキサンポリマー溶液の調製］
メタノール６０ｇ、イオン交換水２００ｇ、３５％塩酸１ｇを１，０００ｍｌガラスフラスコに仕込み、テトラエトキシシラン５０ｇ、メチルトリメトキシシラン１００ｇ及びフェニルトリメトキシシラン１０ｇの混合物を室温で加えた。そのまま、８時間室温で加水分解縮合させた後、メタノール及び副生エタノールを減圧で留去した。そこに、酢酸エチル８００ｍｌ及び４−メチル−２−ペンタノール３００ｍｌを加え、水層を分液し、反応で使用した塩酸を除去した。残った有機層に１％マレイン酸水溶液１００ｍｌを加えて撹拌、静置、分液した。これを２回繰り返した後、イオン交換水１００ｍｌを加えて撹拌、静置、分液した。これを３回繰返した。残った有機層に４−メチル−２−ペンタノールを２００ｍｌ加えて、減圧で濃縮してシロキサンポリマーの４−メチル−２−ペンタノール溶液３００ｇ（ポリマー濃度２１％）を得た。得られた溶液をイオンクロマトグラフでクロルイオンを分析したところ、検出されなかった。このもののポリスチレン換算分子量を測定したところＭｗ＝２，０００であった。
上記のように形成したフォトレジストパターンに、シロキサンポリマーの側壁（架橋部）を付けるため、下記の材料を混合し、均一化した後、０．１μｍのフッ素樹脂製フィルターでろ過することによってシロキサンポリマー溶液を調整した。
上記濃度２１％のポリマー溶液      １０質量部
４−メチル−２−ペンタノール      ９０質量部
マレイン酸                        ０．０５重量部
【０１１５】
［実施例１〜１２、比較例１〜２］
（フォトレジスト材料の調製）
上記で合成したベースポリマー（ポリマー１〜３）を用いて、下記表１に示す組成で溶解させた溶液を０．２μｍサイズのフィルターで濾過してレジスト溶液を調製した。
【表１】
2011027980.tif 000034
【０１１６】
表１中の各レジスト膜材料に添加される酸発生剤、塩基発生剤、塩基性化合物、及び有機溶剤の組成は次の通りである。
酸発生剤：ＰＡＧ１（下記一般式参照）
【化３２】
2011027980.tif 000035
塩基性化合物：Ｑｕｅｎｃｈｅｒ１（下記一般式参照）
【化３３】
2011027980.tif 000036
塩基発生剤：ＢＧ１〜１０（下記一般式参照）
【化３４】
2011027980.tif 000037
レジスト表面撥水剤：撥水剤ポリマー１（下記一般式参照）
【化３５】
2011027980.tif 000038
有機溶剤：ＰＧＭＥＡ（プロピレングリコールモノメチルエーテルアセテート）
ＣｙＨ（シクロヘキサノン）
【０１１７】
カーボン系下層膜としては、信越化学工業  株式会社製ＯＤＬ−５０を用い、被加工層として膜厚１００ｎｍのＳｉＯ２膜が形成されたＳｉウエハー上にスピンコートで塗布し、３００℃で６０秒間ベークして膜厚２００ｎｍのカーボン膜を作成した。下層膜の元素分析の結果、炭素含有率が８０．５重量％であった。元素分析は、酸素気流中閃光燃焼フロンタルクロマトグラフ（ＴＣＤ）法によって求めた。その上に日産化学工業  株式会社製有機反射防止膜ＡＲＣ−２９Ａを塗布し、２００℃で６０秒間ベークして膜厚８０ｎｍの反射防止膜を作成し、基板とした。
表１中に示されるレジスト膜材料を基板上にスピンコーティングし、ホットプレートを用いて１００℃で６０秒間ベークし、レジスト膜の厚みを１００ｎｍにした。
これをＡｒＦエキシマレーザースキャナー（株式会社  ニコン製、ＮＳＲ−Ｓ３０７Ｅ，ＮＡ０．８５、σ０．９３／０．６９、２０度ダイポール照明、６％ハーフトーン位相シフトマスク）を用いて露光し、露光後、直ちに１００℃で６０秒間ベークし、２．３８質量％のテトラメチルアンモニウムヒドロキシドの水溶液で３０秒間現像を行って、寸法が約５０ｎｍでピッチが１４０ｎｍのポジ型のパターンを得た。
【０１１８】
上記フォトレジストパターン上に上記シロキサンポリマー溶液を塗布し、表２のベーク温度で６０秒間ベークし、シロキサンポリマーの架橋を行った。ベーク後、４−メチル−２−ペンタノールで未架橋部分のシロキサンポリマーを剥離した。剥離後１５０℃で６０秒間ベークし、シロキサンポリマーの架橋をさらに強化した。現像後、珪素酸化膜形成後のラインパターンの寸法とラフネス（ＬＷＲ）を株式会社  日立ハイテクノロジーズ社製測長ＳＥＭ（Ｓ−９３８０）を用いて測定した。結果を表２に示す。
【０１１９】
【表２】
2011027980.tif 000039
【０１２０】
実施例１〜１２では、現像後５０ｎｍであったラインがシロキサンポリマーの架橋によってレジストの側壁に珪素酸化膜が形成されることによってライン幅が太くなり、同時にＬＷＲが小さくなり、図１−４に示される断面のパターンが形成された。比較例１の塩基発生剤が添加されていないレジストを用いた場合や、比較例２のシロキサンポリマー塗布後のベークを行わなかった場合は、レジストパターンの周りに珪素酸化膜層が形成されず、ライン寸法は太くならずにＬＷＲの改善も見られなかった。
【０１２１】
そして、その後さらに、フォトレジストパターンの外側に形成した珪素化合物の架橋部のうち、レジストパターンの上部の架橋部をドライエッチングでエッチバックして、レジストパターンの側壁にスペーサーを形成し、スペーサーをマスクにしてカーボン膜をエッチングすると同時にレジストパターンの除去を行い、エッチング加工後のカーボン膜をマスクにして、被加工基板をエッチング加工して、被加工層パターンを形成した。
その結果、最終的に得られたパターンも良好なものであった。
【０１２２】
以上のように、フォトレジスト膜を成膜する工程が、塩基発生剤を含有するフォトレジスト膜材料を用いることによりフォトレジスト膜を形成するものであり、フォトレジストパターンの側壁にスペーサーを形成する工程が、フォトレジストパターン上にシロキサン結合を有する珪素化合物を含む溶液を塗布した後、ベークによって前記フォトレジストパターン内に塩基発生剤よりアミン化合物を発生させ、アミン化合物を触媒として前記フォトレジストパターンの外側に珪素化合物の架橋部を形成し、その後、未架橋の珪素化合物を除去することによりスペーサーを形成するものである、本発明のパターン形成方法を用いれば、パターンの変形やＬＷＲを防ぐことができることが確認された。
【０１２３】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。
【符号の説明】
【０１２４】
１…基板、  ２…被加工層、  ２’…加工後の被加工層、  ３…カーボン膜、  ３’…加工後のカーボン膜  ４…フォトレジストパターン、  ５…珪素化合物膜、  ６…アミン拡散による珪素化合物架橋部、  ７…スペーサー
２１…基板、  ２２…被加工層、  ２２’…加工後の被加工層  ２３…ハードマスク、  ２３’…ハードマスクパターン、  ２４…フォトレジストパターン、  ２５…珪素酸化膜、  ２６…スペーサー、  ２７…スペース部分  ２８…スペーサースペース
３１…基板、  ３２…被加工層、  ３２’…加工後の被加工層  ３３…ハードマスク、  ３３’…ハードマスクパターン、  ３４…フォトレジストパターン、  ３５…珪素酸化膜、  ３６…スペーサー、  ３７…スペース部分、  ３８…スペーサーライン。
【図１】
2011027980.tif 000041
【図２】
2011027980.tif 000042
【図３】
2011027980.tif 000043